(57)【要約】【課題】簡易型カーペットその他のタフテッドカーペットにおいて、セカンダリバッキングを通してプライマリバッキングが透けて見えたり、剥落したりするのを防ぎ、かつ毛羽立ちを少なくし、外観を美しくしてカーペットのファッション性を向上する。【解決手段】基布にパイルをタフトし、基布の裏面にラテックスコンパウンドを塗布してプライマリバッキングを形成し、更に不織布を貼り付けてセカンダリバッキングを形成してなるカーペットにおいて、上記のセカンダリバッキングとして、従来のニードルパンチ不織布に代えて、短繊維ウエブを高圧水流でパンチングして得られた水流パンチ不織布を用いる。【選択図】      無し【特許請求の範囲】
【請求項１】
基布にパイルをタフトし、基布の裏面にラテックスコンパウンドを塗布してプライマリバッキングを形成し、更に不織布を貼り付けてセカンダリバッキングを形成してなるカーペットにおいて、上記のセカンダリバッキングが短繊維ウエブを高圧水流でパンチングして得られた水流パンチ不織布であることを特徴とするカーペット。
【請求項２】
短繊維ウエブが通常の編織用短繊維および熱融着用短繊維からなる請求項１に記載のカーペット。
【請求項３】
水流パンチ不織布が綾組織、朱子組織または変化組織の織物外観を備えている請求項１または２に記載のカーペット。
【請求項４】
水流パンチ不織布が着色されたものである請求項１ないし３のいずれかに記載のカーペット。
【発明の詳細な説明】
【０００１】
【発明の属する技術分野】
この発明は、セカンダリバッキングを備えたカーペットに関するものである。
【０００２】
【従来の技術】
カーペットとして、基布にパイルをタフトし、その裏面にラテックスコンパウンドを塗布、乾燥してバッキングを形成したタフテッドカーペットが知られている。ここで、ラテックスコンパウンドは、タフト後の基布の裏面に塗布、乾燥されてバッキングを構成する。そして、基布として粗目のものを用い、パイル目付け量を小さくして折畳み可能にした総目付量３５０〜５５０ｇ／ｍ２の軽量カーペットは、簡易型カーペットやラグ敷物として、またはヒーター部とカーペット部とからなる分離型ホットカーペットのカーペット部として使用されている。
【０００３】
上記のバッキングは、表面が粗硬で、外観が劣り、床を傷つけ、かつ脆化により剥落するため、最近では、上記バッキング（以下、プライマリバッキングという）の上に合成繊維からなるニードリング不織布を接着剤で貼り付けてセカンダリバッキングとすることが行われている。しかし、このニードリング不織布のセカンダリバッキングは、毛羽立ちが多く、かつ厚みムラが大きいため、目付け量が小さくなると部分的にプライマリバッキングが透けて見えるようになり、そのため外観の改善効果が不十分となり、かつプライマリバッキング自体が脆化により剥落し、外観が損なわれるという問題があった。
【０００４】
【発明が解決しようとする課題】
この発明は、上記の簡易型カーペットやロール巻きカーペット等のタフテッドカーペットにおいて、そのセカンダリバッキングを改良することにより、セカンダリバッキングを通してプライマリバッキングが透けて見えたり、剥落したりするのを防ぎ、かつ毛羽立ちを少なくし、外観を美しくしてカーペットのファッション性を向上するものである。
【０００５】
【課題を解決するための手段】
この発明に係るカーペットは、基布にパイルをタフトし、基布の裏面にラテックスコンパウンドを塗布してプライマリバッキングを形成し、更に不織布を貼り付けてセカンダリバッキングを形成してなるカーペットにおいて、上記のセカンダリバッキングが短繊維ウエブを高圧水流でパンチングして得られた水流パンチ不織布であることを特徴とする。
【０００６】
水流パンチ不織布は、短繊維ウエブを無端ベルトに乗せて搬送しながら、上記の短繊維ウエブに対し多数個のノズルから高圧水を噴射し、上記の短繊維ウエブを貫通したり、無端ベルト上で反射したりする高圧水で上記短繊維ウエブの構成繊維を互いに絡ませることによって製造されるので、得られる不織布は、繊維の粗密による多数本の縦線が上記ノズルの配列間隔に対応して５０〜１５０本／ｃｍの密度で平行に描かれる以外は不規則な厚みムラが発生せず、従来のニードルパンチ不織布に比べて繊維の損傷が少なく、毛羽伏せが良好になり、均整な美しい外観が得られる。
【０００７】
したがって、上記の水流パンチ不織布をカーペットのセカンダリバッキングとして貼り付けた場合、セカンダリバッキングを通してプライマリバッキングが透けて見えたり、剥落したりするのが防止され、かつ毛羽立ちが減少し、外観が美しくなり、カーペットのファッション性が向上する。また、風合いがソフトであるため、カーペットとして、床面に敷いた場合、床面を傷つけたり、騒音を発生したりすることがない。
【０００８】
前記のプライマリバッキング付きカーペットは、あらかじめ常法にしたがって基布にパイルをタフトし、その裏面にラテックスコンパウンドを塗布してプライマリバッキングを形成することによって製造される。そして、このプライマリバッキング上に前記のあらかじめ乾燥した水流パンチ不織布を接着剤、例えばＳＢＲその他のゴムを主成分とするゴム系接着剤で貼着することにより、この発明のカーペットが製造される。なお、用意されたカーペットの幅が上記の水流パンチで得られた不織布の幅よりも広い場合は、水流パンチ不織布の幅をテンターで広げることができる。ただし、拡幅率は、１．５倍以下が好ましい。
【０００９】
上記の水流パンチ不織布を製造する際に用いる無端ベルトとして金属板からなる多孔ベルトや金網ベルト等の多孔ベルトおよび織物ベルトが知られているが、上記の多孔ベルトを用いた場合は、水流パンチ不織布に透かし孔が模様状に形成されてネット状ないしはレース状になるので、これを前記のセカンダリバッキングに用いると、透かし孔が過大の場合、この透かし孔を通してプライマリバッキングが透けて見えたり、剥落したりする。したがって、透かし孔は小さい方が好ましい。
【００１０】
一方、織物ベルトは、縦横に合成繊維のモノフィラメント糸を用い、その織り組織を綾組織、朱子組織または変化組織等とすることにより、これらの柄模様が水流パンチ不織布に転写され、綾組織、朱子組織または変化組織等の織物外観を備えた水流パンチ不織布が得られ、一層ファッション性が向上し、かつ前記のノズル間隔に起因する多数本の縦線が消失する点で好ましい。
【００１１】
上記の織物ベルトを構成する経糸および緯糸は、ポリエチレンテレフタレートからなるモノフィラメント糸が寸法安定性に優れる点で特に好ましい。そして、上記モノフィラメント糸の繊度は、直径０．０５〜３．０ｍｍが好ましい。また、経糸密度は５〜３０本／インチが、また緯糸密度は５〜３０本／インチがそれぞれ好ましい。
【００１２】
上記の水流パンチに供される短繊維ウエブは、常法にしたがってカードで製造される。この場合、用いる短繊維は、編織用繊維であれば任意であるが、強度および取扱い易さの点から合成繊維、特にポリエチレンテレフタレート等のポリエステル繊維が好ましい。そして、その繊度は、０．５〜３０ｄ、特に１〜５ｄが好ましく、０．５ｄ未満では加工中および使用中に繊維切れが発生し易く、反対に３０ｄを超えると、繊維が絡み難くなって不織布としての強度が低下する。また、繊維長は、２０〜１００ｍｍが好ましく、２０ｍｍ未満でも、また１００ｍｍ超でもカードの通過性が低下する。
【００１３】
この発明において、セカンダリバッキングを構成する水流パンチ不織布は、その構成繊維が水流で交絡されて前記のように毛羽伏せが行われているが、この水流パンチ不織布にケミカルバインダーを塗布または噴霧、乾燥することにより、毛羽伏せを一層良好にすることができる。ケミカルバインダーとしては、アクリル系、ゴム系、酢酸ビニル系などが例示される。塗布量は、１〜２０％、特に３〜１０％が好ましく、１％未満では効果が不十分であり、２０％を超えると、風合いが硬くなるため、好ましくない。
【００１４】
上記の毛羽伏せは、水流パンチ不織布を構成する短繊維ウエブにあらかじめ熱融着性繊維を混合しておき、この水流パンチ不織布の乾燥時、またはプライマリバッキング層に重ねた後の加熱圧着時等に熱融着性繊維を溶融して行うこともできる。この熱融着性繊維の混合、溶融による毛羽伏せは、塗布工程を要しない点で有利である。
【００１５】
上記の熱融着性繊維は、繊維全体が比較的低融点の熱可塑性合成樹脂からなる繊維でもよく、また比較的高融点の合成繊維と比較的低融点の合成繊維との複合繊維でもよい。そして、この複合繊維にあっては、バイメタル型の複合繊維でもよく、比較的高融点の合成繊維、例えばポリエチレンテレフタレートを芯成分とし、その周囲を比較的低融点の合成樹脂、例えば変性ポリエステルからなる鞘成分で被覆した芯鞘型複合繊維であってもよく、後者の芯鞘型複合繊維は、鞘成分が溶融しても芯成分が繊維状態を保持すること、および複合繊維の外面全体が低融点樹脂で構成され、この外面全体が融着性を有する点で特に好ましい。
【００１６】
上記の熱融着性繊維を用いる場合、短繊維ウエブの構成は、通常の編織用合成繊維（例えばポリエチレンテレフタレートの短繊維）に対し、熱融着性繊維（例えば、ポリエチレンテレフタレートを高融点の芯成分とし、変性ポリエステルを低融点の鞘成分とする芯鞘型複合繊維）を５〜７０％の重量比で混合したものが好ましい。この混合比が５％未満では、毛羽伏せが不十分となり、反対に７０％を超えると、風合いが粗硬となる。
【００１７】
また、上記の水流パンチ不織布の好ましい目付け量は、１５〜１５０ｇ／ｍ２、特に３０〜９０ｇ／ｍ２であり、使用目的に応じて適当に設定されるが、１５ｇ／ｍ２未満ではプライマリバッキングが透けて見え、かつ強度が不足し、反対に１５０ｇ／ｍ２を超えると不経済となる。
【００１８】
上記の水流パンチ不織布は、セカンダリバッキングとして貼り付ける前に、捺染方式やパダー方式等を用い、染料や顔料で着色することができ、この着色された水流パンチ不織布をセカンダリバッキングに用いることにより、カーペットのファッション性が更に向上する。
【００１９】
【発明の実施の形態】
実施形態１
プライマリバッキングのみを備えた目付け量３５０〜５５０ｇ／ｍ２の軽量カーペット（原料カーペット）を用意する。一方、水流パンチ機として、短繊維ウエブ搬送用無端ベルトに織物ベルトを用いたものを用意する。この織物ベルトは、ポリエチレンテレフタレートのモノフィラメント糸（直径０．０５〜３．０ｍｍ）を経糸および緯糸に用い、経糸密度５〜３０本／インチ、緯糸密度５〜３０本／インチで、綾組織、朱子組織または変化組織に織られ、表面に糸の浮沈による凹凸を備えている。
【００２０】
ポリエチレンテレフタレートからなる通常の編織用短繊維（繊度：０．５〜３０ｄ、好ましくは１〜５ｄ、繊維長：２０〜１００ｍｍ）を用いて短繊維ウエブを作り、これを上記の水流パンチ機に供給し、目付け量１５〜１５０ｇ／ｍ２、好ましくは３０〜９０ｇ／ｍ２の水流パンチ不織布を製造し、乾燥する。得られた水流パンチ不織布は、織物ベルトが有する表面の凹凸模様が転写され、綾組織、朱子組織または変化組織等の織物外観を備えている。
【００２１】
前記の原料カーペットを、そのパイル面が上になるように水平に走行させながら、その下面すなわちプライマリバッキング面にゴム系接着剤を塗布し、その塗布面に上記の水流パンチ不織布を圧着し、上記の接着剤を乾燥してセカンダリバッキング付き軽量カーペット（製品カーペット）を得る。
【００２２】
実施形態２
上記の実施形態１において、水流パンチで得られた水流パンチ不織布に対し、捺染機またはパダーを用いて染料または顔料で着色し、乾燥した後、実施形態１と同様にして原料カーペットのプライマリバッキング面に接着し、製品カーペットを得る。
【００２３】
実施形態３
上記の実施形態１において、ポリエチレンテレフタレートからなる編織用短繊維以外にポリエステル系芯鞘型複合繊維の熱融着性繊維（芯成分：ポリエチレンテレフタレート、鞘成分：融点が約１１０℃の変性ポリエステル、繊度：１〜１５ｄ、繊維長：２０〜１００ｍｍ）を用意し、上記の編織用短繊維に熱融着性繊維を５〜７０％の重量比で混合して短繊維ウエブを作り、以下実施形態１と同様にして水流パンチ不織布（目付け量１５〜１５０ｇ／ｍ２）を製造し、前記原料カーペットのプライマリバッキング面にゴム系接着剤で貼付け、同時に熱融着性繊維の鞘成分を溶融させて毛羽伏せを行い、セカンダリバッキングを形成する。
【００２４】
【実施例】
ポリエチレンテレフタレートからなる通常の編織用短繊維（繊度１．５ｄ、繊維長５１ｍｍ）を用いてカードウエブを作り、このカードウエブを積層し、織物ベルトに乗せて水流パンチ機に供給し、目付け量７０ｇ／ｍ２の水流パンチ不織布を製造し、これを温度１３０  ℃の熱風で乾燥してロールに巻取った。ただし、織物ベルトには、ポリエチレンテレフタレートのモノフィラメント糸（直径１ｍｍ）を経糸および緯糸に用い、経糸密度１８本／インチ、緯糸密度２５本／インチで、綾組織を基本とする杉綾組織のものを用いた。
【００２５】
得られた水流パンチ不織布を、その巻取ロールから引出しながら、その幅に対応するプライマリバッキング付きの折畳み可能な軽量カーペットの裏面にロールで圧接させ、温度１４０℃の熱風雰囲気下を走行させて上記広幅不織布をゴム系接着剤で貼り付け、セカンダリバッキングを形成した。得られたセカンダリバッキング付き軽量カーペットは、セカンダリバッキングが杉綾組織状の織物外観を備え、その表面が美しく、風合いがソフトであり、かつ折畳み可能で、折り皺が生じたり、プライマリバッキングが透けて見えたりすることもなく、またノズル間隔に起因する多数本の縦線も見えず、ファッション性が良好であった。
【００２６】
【発明の効果】
上記のとおり、この発明は、簡易型カーペットその他のタフテッドカーペットにおいて、そのセカンダリバッキングとして水流パンチ不織布を用いたものであるから、セカンダリバッキングを通してプライマリバッキングが透けて見えたり、剥落したりするのを防ぐことができ、かつ毛羽立ちを少なくし、外観を美しくしてカーペットのファッション性を向上させることができる。特に、請求項２に係る発明は、セカンダリバッキングを貼り付ける際に熱融着用短繊維の溶融による毛羽伏せが行われ、外観が一層良好になる。また、請求項３に係る発明は、水流パンチ不織布が綾組織、朱子組織または変化組織の織物外観を備えているので、水流パンチ不織布に固有の前記ノズル間隔に起因する多数本の縦線が消失する。また、請求項４に係る発明は、水流パンチ不織布が着色されたものであるから、ファッション性が更に向上する。